ПРОТОНПРОВОДЯЩАЯ ЭЛЕКТРОХИМИЧЕСКАЯ ЯЧЕЙКА И СПОСОБ ПОЛУЧЕНИЯ ТАКОЙ ЯЧЕЙКИ

1. Протонпроводящая электрохимическая ячейка (10), содержащая электролитическую мембрану (13), образованную с применением керамики, и электрод (11, 12), выполненный из кермета; указанная электрохимическая ячейка (10) получена непосредственно с применением способа совместного спекания керамического слоя, способного образовывать электролитическую мембрану (13), и слоя кермета, способного образовывать электрод (11, 12), в устройстве спекания при температуре спекания керамики, при которой указанный керамический слой, предназначенный для образования электролитической мембраны (13), становится газонепроницаемым, отличающаяся тем, что указанный кермет получен из смеси керамики и проводящего электроны сплава, допускающего пассивацию, содержащего по меньшей мере 40 мол. % хрома, способного формировать пассивный слой, при этом характер и содержание хрома в указанном сплаве, допускающем пассивацию, делают возможным совместное спекание указанной электрохимической ячейки со степенью уплотнения мембраны до более чем 90% без плавления указанного сплава.
2. Протонпроводящая электрохимическая ячейка (10) по предыдущему пункту, отличающаяся тем, что указанный защитный пассивный слой представляет собой проводящий электроны слой.
3. Протонпроводящая электрохимическая ячейка (10) по одному из предыдущих пунктов, отличающаяся тем, что указанный проводящий электроны сплав, допускающий пассивацию и формирующий кермет, из которого выполнен указанный электрод, представляет собой сплав, содержащий хром и переходный металл.
4. Протонпроводящая электрохимическая ячейка (10) по предыдущему пункту, отличающаяся тем, что температура плавления указанного сплава выше, чем температура спекания указанной электролитической мембраны в условиях неокислительной атмосферы.
5. Протонпроводящая электрохимическая ячейка (10) по предыдущему пункту, отличающаяся тем, что керамика, формирующая указанный кермет, является такой же, что и керамика, из которой выполнена указанная электролитическая мембрана (13).
6. Протонпроводящая электрохимическая ячейка (10) по предыдущему пункту, отличающаяся тем, что указанная керамика, формирующая указанный кермет, из которого выполнен указанный электрод (11, 12), и указанная керамика, из которой выполнена указанная электролитическая мембрана (13), образованы посредством перовскитовой структуры на основе цирконата, или титаната, или цирата, или силиката.
7. Протонпроводящая электрохимическая ячейка (10) по предыдущему пункту, отличающаяся тем, что температура спекания превышает 1500°C.
8. Устройство для осуществления электролиза при высоких температурах, содержащее протонпроводящую электрохимическую ячейку (10) по одному из пп. 1-7.
9. Способ изготовления протонпроводящей электрохимической ячейки по одному из пп. 1-7, отличающийся тем, что включает:
этап размещения, осуществляемый путем наложения друг на друга:
первого слоя кермета, состоящего из смеси керамики и проводящего электроны сплава, допускающего пассивацию, содержащего по меньшей мере 40 мол.% хрома и способного формировать первый электрод,
керамического слоя, способного формировать указанный электролит,
второго слоя кермета, образованного из смеси керамики и проводящего электроны сплава, допускающего пассивацию, содержащего по меньшей мере 40 мол.% хрома и способного формировать второй электрод;
этап совместного спекания различных слоев устройстве спекания при температуре спекания керамики, обеспечивающей получение указанного керамического слоя, предназначенного для образования газонепроницаемого электролита со степенью уплотнения, составляющей более чем 90%.
10. Способ изготовления протонпроводящей электрохимической ячейки по предыдущему пункту, отличающийся тем, что указанный этап совместного спекания осуществляют при температуре спекания, обеспечивающей степень уплотнения электролита до более чем 94%.